(57)【要約】【課題】冷蔵庫等に用いられるフィンアンドチューブ型熱交換器の塗装において、高腐食環境下に置かれた場合でも優れた防食効果を発揮することができる。【解決手段】一定間隔をおいて平行に配置する多数のフィン１３と、フィン１３に直角に挿入された内部を流体が流動するＵ字状のチューブ１２と、Ｕ字状のチューブ１２を接続するリターンベンド１４とを備え、Ｕ字状のチューブ１２とリターンベンド１４を溶接する時に発生する酸化スケールを除去した箇所に塗装を施したことで、高腐食環境下に置かれた場合でも、酸化スケールが起点となり腐食が促進されることがないので優れた防食効果を発揮することができ、冷凍システムとして長期間運転が維持できる。【選択図】図２
2005308292.tif 000002
【特許請求の範囲】
【請求項１】
一定間隔をおいて平行に配置する多数のフィンと、前記フィンに直角に挿入された内部を流体が流動するＵ字状のチューブと、前記Ｕ字状のチューブを接続するリターンベンドとを備え、前記Ｕ字状のチューブと前記リターンベンドを溶接する時に発生する酸化スケールを除去した箇所に塗装を施したことを特徴するフィンアンドチューブ型熱交換器。
【請求項２】
一定間隔をおいて平行に配置する多数のフィンと、前記フィンに直角に挿入された内部を流体が流動するＵ字状のチューブと、前記Ｕ字状のチューブを接続するリターンベンドとを備え、前記フィン、前記Ｕ字状のチューブ、前記リターンベンドの表面に塗装を行う前に、前記Ｕ字状のチューブと前記リターンベンドを溶接する時に発生する酸化スケールを除去したフィンアンドチューブ型熱交換器の製造方法。
【請求項３】
前記酸化スケールの除去方法は、エアーブロー法で除去したことを特徴とする請求項２記載のフィンアンドチューブ型熱交換器の製造方法。
【請求項４】
前記酸化スケールの除去方法は、ハケ、ブラシなどの機械的摩擦により除去したことを特徴とする請求項２記載のフィンアンドチューブ型熱交換器の製造方法。
【請求項５】
前記酸化スケールの除去方法は、エアーブラスト装置など自動装置で除去したことを特徴とする請求項２記載のフィンアンドチューブ型熱交換器の製造方法。
【請求項６】
前記エアーブラスト装置のブラスト剤を塗装する塗料樹脂の固形分粉末にしたことを特徴とする請求項５記載のフィンアンドチューブ型熱交換器の製造方法。
【発明の詳細な説明】
【技術分野】
【０００１】
本発明は冷蔵庫等に用いられるフィンアンドチューブ型熱交換器に関するものである。
【背景技術】
【０００２】
一般に冷蔵庫用のフィンアンドチューブ型熱交換器（エバポレータ）は庫内雰囲気環境に曝された状態にあり、特に業務用冷蔵庫は庫内に腐食性の強いガスが発生するような食品を多量に保存し、家庭用冷蔵庫と比べると食品にラップなどをしていない場合が多いため腐食性の強いガスが発生しやすい。例えば、タマゴ、マヨネーズ、チーズ、魚介類などから硫黄系ガスが発生し、マヨネーズ、ソース、パン酵母菌などからカルボン酸（酢酸、蟻酸などの有機酸）が発生する。また食品が腐敗するとき、食品そのものがもつタンパク質及び脂肪質などの有機物が酸化分解や加水分解を起こし、硫黄系ガス、カルボン酸、アンモニアガス、エチレンガスが発生する。
【０００３】
最近では病原性大腸菌Ｏ−１５７の問題より漂白剤、殺菌剤または消毒用アルコールが使用される頻度が高くなってきている。漂白剤、殺菌剤は次亜塩素酸ナトリウムなどが使われ、塩素系ガスが発生する。消毒用アルコールは酸化分解よりカルボン酸が発生する。このように庫外から冷蔵庫の扉の開け閉めより庫内に腐食性ガスが進入してくる。
【０００４】
以上のような腐食環境下に庫内が曝されると冷蔵庫を冷却するときに発生する結露水に腐食媒である硫黄、蟻酸や酢酸などのカルボン酸、塩素などが溶け込み、さらにデフロストなどをすることにより乾湿の繰り返しが起こり、フィンやチューブ腐食が始まる。腐食が始まると白錆、黒錆、緑青などの腐食生成物が発生する。このような腐食生成物が発生するとファンからの風により腐食生成物が剥離して飛ばされ、庫内にある食品に付着して商品価値がなくなるという問題が起こる。さらに腐食が促進されるとチューブが腐食電池作用によって孔食され、ついには冷媒ガスリークに至り、冷えなくなるという致命的な欠陥に繋がるという問題があった。
【０００５】
従来、以上のようなフィンアンドチューブ型熱交換器の腐食を防止する技術としては熱交換器組立て後に熱交換器全面に防錆塗料を塗装することが主体で行われる（例えば、特許文献１参照）。
【０００６】
以下、図面を参照しながら従来の技術を説明する。
【０００７】
図３は従来のフィンアンドチューブ型熱交換器の概略構成図、図４は従来のフィンアンドチューブ型熱交換器の要部断面図である。
【０００８】
図３に示すように、従来のフィンアンドチューブ型熱交換器１は、一定間隔をおいて平行に配置する多数のフィン３と、フィン３に直角に挿入された内部を流体が流動するＵ字状のチューブ２と、Ｕ字状のチューブ２同士を接続するリターンベンド４と、を備え、Ｕ字状のチューブ２を拡管することにより、Ｕ字状のチューブ２とフィン３を密着させ、さらにＵ字状のチューブ２の先端とリターンベンド４を接続するために溶接し、流体が流動する回路を形成する。
【０００９】
そして、このフィンアンドチューブ型熱交換器１全面に防錆塗料を浸漬塗装方式またはスプレー塗装方式などの塗装方式で焼付け塗装することによって塗膜層６を形成する。
【００１０】
この塗膜層６の膜厚は、一般的には５〜２５μｍ、１コート１ベークまたは２コート２ベークで焼付け塗装が行われる。
【００１１】
通常、フィン３や、フィン３が挿入されているU字状チューブ２については、溶接時の熱影響は少なく、良好な塗膜層が形成される。
【００１２】
一方、図４に示すように、リターンベンド４の表面は、Ｕ字状のチューブ２の先端とリターンベンド４を溶接するときに発生する酸化スケール（酸化皮膜）５を含んだまま防錆塗料を塗装した塗膜層６となる。この酸化スケール５は塗膜層６の内部に含有するとともに、一部は表面上につきでたものもある。
【特許文献１】特開２００３−１３９４８５号公報
【発明の開示】
【発明が解決しようとする課題】
【００１３】
しかしながら、リターンベンドに塗装した塗膜層に酸化スケールが含有したり、塗膜層の表面上につきでたりすると、一般の環境下では酸化スケールが起点となり腐食が促進されることはないが、硫黄系やカルボン酸などの高腐食環境下では酸化スケールが起点となり、塗膜層内部に硫黄系やカルボン酸などの腐食性物質が侵入してきて、塗膜層を破壊し、リターンベンドまで腐食性物質が到達し、リターンベンドを腐食させて孔食に至るという課題を有していた。
【００１４】
本発明は、上記従来の課題を解決するもので、リターンベンド上の酸化スケールを除去した箇所に、防錆塗料を塗装した塗膜層を施すことで、高腐食環境下に置かれた場合でも、酸化スケールが起点となり腐食が促進されることがない優れた防食効果を発揮することができるフィンアンドチューブ型熱交換器を提供することを目的とする。
【課題を解決するための手段】
【００１５】
上記従来の課題を解決するために、本発明のフィンアンドチューブ型熱交換器は、前記Ｕ字状のチューブと前記リターンベンドを溶接する時に発生する酸化スケールを除去した箇所に塗装を施したものである。
【００１６】
これによって、高腐食環境下に置かれた場合でも、酸化スケールが起点となり腐食が促進されることがない。
【発明の効果】
【００１７】
本発明のフィンアンドチューブ型熱交換器は、酸化スケールを除去した箇所に塗装を施したことで、塗膜層に酸化スケールが含有したり、塗膜表面上につきでたりすることがなくなり、高腐食環境下に置かれた場合でも、酸化スケールが起点となり腐食が促進されることがないので優れた防食効果を発揮することができ、冷凍システムとして長期間運転が維持できる。
【発明を実施するための最良の形態】
【００１８】
請求項１に記載の発明は、一定間隔をおいて平行に配置する多数のフィンと、前記フィンに直角に挿入された内部を流体が流動するＵ字状のチューブと、前記Ｕ字状のチューブを接続するリターンベンドとを備え、前記Ｕ字状のチューブと前記リターンベンドを溶接する時に発生する酸化スケールを除去した箇所に塗装を施したものであり、高腐食環境下に置かれた場合でも、酸化スケールが起点となり腐食が促進されることがないので優れた防食効果を発揮することができる。
【００１９】
請求項２に記載の発明は、一定間隔をおいて平行に配置する多数のフィンと、前記フィンに直角に挿入された内部を流体が流動するＵ字状のチューブと、前記Ｕ字状のチューブを接続するリターンベンドとを備え、前記フィン、前記Ｕ字状のチューブ、前記リターンベンドの表面に塗装を行う前に、前記Ｕ字状のチューブと前記リターンベンドを溶接する時に発生する酸化スケールを除去したフィンアンドチューブ型熱交換器の製造方法であり、高腐食環境下に置かれた場合でも、酸化スケールが起点となり腐食が促進されることがないので優れた防食効果を発揮することができる。
【００２０】
請求項３に記載の発明は、請求項２記載の発明において、前記酸化スケールの除去方法は、エアーブロー法で除去したものであり、簡易で短時間で除去することができる。
【００２１】
請求項４に記載の発明は、請求項２記載の発明において、前記酸化スケールの除去方法は、ハケ、ブラシなどの機械的摩擦により除去したものであり、直接リターンベンドと接する機械的な摩擦作用により酸化スケールが殆ど除去できる。また、機械的な摩擦作用によりリターンベンド表面が凹凸になるので、リターンベンドと塗膜層との密着性を向上することができる。
【００２２】
請求項５に記載の発明は、請求項２記載の発明において、前記酸化スケールの除去方法は、エアーブラスト装置など自動装置で除去したものであり、酸化スケールをブラスト剤を使用してエアーで自動噴射させることで、作業者の削減ができ、コスト削減が可能となる。また、ブラスト剤効果で機械的な摩擦作用が顕著に表れ、酸化スケールの除去率が高くなる。さらにリターンベンド表面が凹凸になるのでリターンベンドと塗膜層との密着性を向上することができる。
【００２３】
請求項６に記載の発明は、請求項５記載の発明において、前記エアーブラスト装置のブラスト剤を塗装する塗料樹脂の固形分粉末にしたものであり、ブラスト剤がフィンアンドチューブ型熱交換器表面に残渣しても、焼き付け塗装時、塗膜化することができ、塗膜層に悪影響を及ぼさなく、本来の防食効果を発揮することができる。
【００２４】
以下、本発明によるフィンアンドチューブ型熱交換器の実施の形態について、図面を参照しながら説明する。なお、この実施の形態によってこの発明が限定されるものではない。
【００２５】
（実施の形態１）
図１は、本発明の実施の形態１のフィンアンドチューブ型熱交換器の概略構成図、図２は、同実施の形態のフィンアンドチューブ型熱交換器の要部断面図である。
【００２６】
図１に示すように、フィンアンドチューブ型熱交換器１１は、一定間隔をおいて平行に配置する多数のフィン１３と、フィン１３に直角に挿入された内部を流体が流動するＵ字状のチューブ１２と、Ｕ字状のチューブ１２同士を接続するリターンベンド１４とを備え、Ｕ字状のチューブ１２を拡管することにより、Ｕ字状のチューブ１２とフィン１３を密着させ、さらにＵ字状のチューブ１２の先端とリターンベンド１４を接続するために溶接し、流体が流動する回路を形成する。
【００２７】
そして、このフィンアンドチューブ型熱交換器１１全面に防錆塗料を浸漬塗装方式またはスプレー塗装方式などの塗装方式で焼付け塗装することによって塗膜層１６を形成する。
【００２８】
この塗膜層１６の膜厚は、一般的には５〜２５μｍ、１コート１ベークまたは２コート２ベークで焼付け塗装が行われる。
【００２９】
図２に示すように、リターンベンド１４の表面は、Ｕ字状のチューブ１２の先端とリターンベンド１４を溶接するときに発生する酸化スケールを除去した箇所に防錆塗料を塗装した塗膜層１６を施した構造を有している。
【００３０】
以上のように、本実施の形態においては、Ｕ字状のチューブとリターンベンドを溶接する時に発生する酸化スケールを除去した箇所に塗装を施したことにより、高腐食環境下に置かれた場合でも、酸化スケールが起点となり腐食が促進されることがないので優れた防食効果を発揮することができ、冷凍システムとして長期間運転が維持できる。
【００３１】
この酸化スケール除去方法はエアーブロー法であり、高圧もしくは低圧のエアーで酸化スケールが発生した箇所に一気に吹き付けることで簡易かつ短時間で除去することができる。
【００３２】
また、酸化スケール除去方法はハケ、ブラシなどの機械的摩擦により除去したことにより、直接リターンベンド１４と接する機械的な摩擦作用が働き、酸化スケールが殆ど除去でき、また機械的な摩擦作用によりリターンベンド１４表面が凹凸になるので、リターンベンド１４と塗膜層１６との密着性を向上することができる。このハケやブラシはリターンベンド１４に傷や打痕が付かないようにプラスチックなどの軟らかい材質が好ましい。
【００３３】
さらに、酸化スケールの除去方法はエアーブラスト装置などの自動装置で除去したことにより、酸化スケールをブラスト剤を使用してエアーとともに自動噴射させることで、安定した除去作業が行われ、ハケやブラシなどで除去しにくかった箇所にもブラスト剤が行き渡り、均一な除去が可能となる。自動装置で行うことで作業者の削減ができ、コスト削減が可能となる。このブラスト剤効果で機械的な摩擦作用が顕著に表れ、酸化スケールの除去率が高くなる。さらにリターンベンド１４表面が凹凸になるのでリターンベンド１４と塗膜層１６との密着性を向上することができる。
【００３４】
このエアーブラスト装置はブラスト剤を使用して自動噴射させるので、酸化スケールを除去するために吹き付けたブラスト剤がフィンアンドチューブ型熱交換器１１表面に残渣する。これを自動の高圧もしくは低圧エアーで除去しているが一部ブラスト剤が残渣する場合がある。そこで、このブラスト剤の材料を塗装する塗料樹脂の固形分粉末にしたことにより、ブラスト剤がフィンアンドチューブ型熱交換器１１表面に残渣しても、焼き付け塗装時、塗膜化することができ、塗膜層１３に悪影響を及ぼさなく、本来の防食効果を発揮することができる。
【００３５】
尚、本実施の形態では、U字状のチューブとリターンベンドの溶接の時に発生する酸化スケールを除去するとしたが、U字状のチューブとフィンアンドチューブ型熱交換器の出入り口管として用いる直管状のパイプの溶接の時に発生する酸化スケールを除去しても、同等の効果が得られることはいうまでもない。
【産業上の利用可能性】
【００３６】
以上のように、本発明のフィンアンドチューブ型熱交換器は、Ｕ字状のチューブとリターンベンドを溶接する時に発生する酸化スケールを除去した箇所に塗装を施したことで、高腐食環境下に置かれた場合でも、酸化スケールが起点となり腐食が促進されることがないので優れた防食効果を発揮することができ、冷凍システムとして長期間運転が維持できるので、冷凍冷蔵庫用、ショーケース等のフィンアンドチューブ型熱交換器として適用できる。
【図面の簡単な説明】
【００３７】
【図１】本発明の実施の形態１のフィンアンドチューブ型熱交換器の概略構成図
【図２】同実施の形態のフィンアンドチューブ型熱交換器の要部断面図
【図３】従来のフィンアンドチューブ型熱交換器の概略構成図
【図４】従来のフィンアンドチューブ型熱交換器の要部断面図
【符号の説明】
【００３８】
１１    フィンアンドチューブ型熱交換器
１２    Ｕ字状のチューブ
１３    フィン
１４    リターンベンド
１６    塗膜層
【図１】
2005308292.tif 000003
【図２】
2005308292.tif 000004
【図３】
2005308292.tif 000005
【図４】
2005308292.tif 000006